FR 2739280 A1 19970404 FR 9511479 A 19950929 La présente invention a trait à une composition cosmétique ou dermatologique pour le traitement des matières kératiniques, en particulier des cheveux humains comprenant au moins un polymère siliconé greffé et au moins un copolymère ayant comme unités répétitives un bloc linéaire polysiloxanepolyoxyalkylène. On connaît dans l'état de la technique des polymères siliconé greffé tels que ceux décrits dans les demandes de brevet EP-A-0 412 704, EP-A-0 412 707, EP-A-0 640 105 et WO 95/00578, EP-A-0582 152 et WO 93/23009. Ces polymères sont utilisés en capillaire pour leurs propriétés coiffantes. Cependant, lorsque l'on utilise ces polymères, le pouvoir fixant, la tenue de la coiffure et le toucher des cheveux ne sont pas encore satisfaisants. Par pouvoir fixant de la composition on désignera l'aptitude de cette dernière à donner aux cheveux une cohésion telle que la mise en forme initiale de la coiffure est conservée. On connaît des silicones possédant des chaînes polyoxyalkylène greffées encore appelées selon la nomenclature CTFA Dimethicone copolyol. La demanderesse a constaté que ces silicones diminuaient le pouvoir fixant des compositions pour le maintien de la coiffure. La demanderesse a découvert de façon surprenante qu'en associant au moins un polymère siliconé greffé avec au moins un copolymère ayant un bloc linéaire polysiloxane-polyoxyalkylène comme unités répétitives, le pouvoir fixant des compositions et le toucher des cheveux étaient sensiblement supérieures à ceux obtenus avec le polymère siliconé greffé utilisé seul. La composition selon l'invention est donc essentiellement caractérisée par le fait qu'elle contient dans un milieu cosmétiquement ou dermatologiquement acceptable au moins un polymère siliconé greffé comprenant une portion polysiloxane et une portion constituée d'une chaîne organique non-siliconée, I'une des deux portions constituant la chaîne principale du polymère l'autre étant greffée sur la dite chaîne principale et au moins un copolymère ayant comme unités répétitives un bloc linéaire polysiloxane-polyoxyalkylène. Les polymères siliconés greffés selon l'invention sont choisis préférentiellement parmi les polymères à squelette organique non siliconé greffé par des monomères contenant un polysiloxane, les polymères à squelette polysiloxanique greffé par des monomères organiques non siliconés et leurs mélanges. Dans ce qui suit, on entend désigner par silicone ou polysiloxane, en conformité avec l'acception générale, tous les polymères ou oligomères organosiliciés à structure linéaire ou cyclique, ramifiée ou réticulée, de poids moléculaire variable, obtenus par polymérisation et/ou polycondensation de silanes convenablement fonctionnalisés, et constitués pour l'essentiel par une répétition de motifs principaux dans lesquels les atomes de silicium sont reliés entre eux par des atomes d'oxygène (liaison siloxane -Si-O-Si-), des radicaux hydrocarbonés éventuellement substitués étant directement liés par l'intermédiaire d'un atome de carbone sur lesdits atomes de silicium.Les radicaux hydrocarbonés les plus courants sont les radicaux alkyls notamment en C-Cl0 et en particulier méthyle, les radicaux fluoroalkyls, les radicaux aryls et en particulier phényle, et les radicaux alcényls et en particulier vinyle d'autres types de radicaux susceptibles d'être liés soit directement, soit par l'intermédiaire d'un radical hydrocarboné, à la chaîne siloxanique sont notamment l'hydrogène, les halogènes et en particulier le chlore, le brome ou le fluor, les thiols, les radicaux alcoxy, les radicaux polyoxyalkylènes (ou polyéthers) et en particulier polyoxyéthyléne et/ou polyoxypropylène, les radicaux hydroxyls ou hydroxyalkyls, les groupements aminés substitués ou non, les groupements amides, les radicaux acyloxy ou acyloxyalkyls, les radicaux hydroxyalkylamino ou aminoalkyls, des groupements ammonium quaternaires, des groupements amphotères ou bétaïniques, des groupements anioniques tels que carboxylates, thioglycolates, sulfosuccinates, thiosulfates, phosphates et sulfates, cette liste n'étant bien entendu nullement limitative (silicones dites "organomodifiées"). Dans ce qui suit, on entend désigner par macromère polysiloxane , en conformité avec l'acception générale, tout monomére contenant dans sa structure une chaîne polymère du type polysiloxane. Les polymères à squelette organique non-siliconé greffé par des monomères contenant un polysiloxane conformes à la présente invention sont constitués d'une chaîne principale organique formée à partir de monomères organiques ne comportant pas de silicone, sur laquelle se trouve greffé, à l'intérieur de ladite chaîne ainsi qu'éventuellement à l'une au moins de ses extrémités, au moins un macromère polysiloxane. Les monomères organiques non siliconés constituant la chaîne principale du polymère siliconé greffé peuvent être choisis parmi des monomères à insaturation éthylénique polymérisables par voie radicalaire, des monomères polymérisables par polycondensation tels que ceux formant des polyamides, des polyesters, des polyuréthanes, des monomères à ouverture de cycle tels que ceux du type oxazoline ou caprolactone. Les polymères à squelette organique non-siliconé greffé par des monomères contenant un polysiloxane conformes à la présente invention peuvent être obtenus selon tout moyen connu de l'homme de l'art, en particulier par réaction entre (i) un macromère polysiloxane de départ correctement fonctionnalisé sur la chaîne polysiloxanique et (ii) un ou plusieurs composés organiques non siliconés, eux-mêmes correctement fonctionnalisés par une fonction qui est capable de venir réagir avec le ou les groupements fonctionnels portés par ladite silicone en formant une liaison covalente ; un exemple classique d'une telle réaction est la réaction radicalaire entre un groupement vinylique porté sur une des extrémités de la silicone avec une double liaison d'un monomère à insaturation éthylénique de la chaîne principale. Les polymères à squelette organique non-siliconé greffé par des monomères contenant un polysiloxane, conformes à l'invention, sont choisis plus préférentiellement parmi ceux décrits dans les brevets US 4,693,935, US 4,728,571 et US 4,972,037 et les demandes de brevet EP-A-0 412 704, EP-A-0 412 707, EP-A-0 640 105 et WO 95/00578. Il s'agit de copolymères obtenus par polymérisation radicalaire à partir de monomères à insaturation éthylénique et de macromères siliconés ayant un groupe vinylique terminal ou bien des copolymères obtenus par réaction d'une polyoléfine comprenant des groupes fonctionnalisés et d'un macromère polysiloxane ayant une fonction terminale réactive avec lesdits groupes fonctionnalisés. Une famille particulière de polymères siliconés greffés convenant pour la réalisation de la présente invention est constituée par les copolymères greffés siliconés comprenant: a) de 0 à 98% en poids d'au moins un monomère (A) lipophile de faible polarité lipophile à insaturation éthylénique, polymérisable par voie radicalaire b) de 0 à 98% en poids d'au moins un monomére (B) hydrophile polaire à insaturation éthylénique, copolymérisable avec le ou les monomères du type (A); c) de 0,01 à 50 % en poids d'au moins un macromère polysiloxane (C) de formule générale: X(Y)nSi(R)3 m Zm (I) où: X désigne un groupe vinylique copolymérisable avec les monomères (A) et (B) Y désigne un groupe de liaison divalent; R désigne un hydrogène, un alkyle ou un alcoxy en C,-C6, un aryle C6-C12 Z désigne un motif polysiloxane monovalent ayant un poids moléculaire moyen en nombre d'au moins 500; n est 0 ou 1 et m est un entier allant de 1 à 3 les pourcentages étant calculés par rapport au poids total des monomères (A), (B) et (C). Ces polymères sont décrits ainsi que leurs procédés de préparation dans les brevets US 4,693,935, US 4,728,571 et US 4,972,037 et les demandes de brevet EP-A-0 412 704, EP-A-0 412 707, EP-A-0 640 105. Ils ont un poids moléculaire moyen en nombre de préférence allant de 10.000 à 2.000.000 et de préférence une température de transition vitreuse Tg ou une température de fusion cristalline Tm d'au moins -20 C. On peut citer comme exemples de monoméres lipophiles (A), les esters d'acide acrylique ou méthacrylique d'alcools en C1-C,8; le styrène; les macromères polystyrène; I'acétate de vinyle ; le propionate de vinyle ; I'alphaméthylstyrène; le tertio-butylstyrène ; le butadiène ; le cyclohexadiène ; le cyclohexadiène ; I'éthylène ; le propylène ; le vinyltoluène ; les esters d'acide acrylique ou méthacrylique et de 1,1 -dihydroperfluoroalcanols ou de leurs homologues ; les esters d'acide acrylique ou méthacrylique et de oméga hydrydofluroalcanols ; les esters d'acide acrylique ou méthacrylique et de fluoroalkylsulfoamido-alcools , les esters d'acide acrylique ou méthacrylique et d'alcools fluoroalkyliques ; les esters d'acide acrylique ou méthacrylique et de fluroéthers d'alcools ; ou leurs mélanges. Les monomères (A) préférentiels sont choisis dans le groupe constitué par le méthacrylate de n-butyle, le méthacrylate d'isobutyle, 'acrylate de tertio-butyle, le méthacrylate de tertiobutyle, le méthacrylate de 2-éthylhexyle, le méthacrylate de méthyle, le 2-(Nméthyl perflurooctane sulfonamido)-éthylacrylate; le 2-(N-butylperflurooctane sulfonamido)-éthylacrylate ou leurs mélanges. On peut citer comme exemples de monomères polaires (B), l'acide acrylique, I'acide méthacrylique, le N,N-diméthylacrylamide, le méthacrylate de diméthylaminoéthyle, le méthacrylate de diméthylaminoéthyle quaternisé, le (méth)acrylamide, le N-t-butylacrylamide, l'acide maléique, I'anhydride maléique et leurs demi-esters, les (méth)acrylates hydroxyalkylés, le chlorure de diallyldiméthylammonium, la vinylpyrrolidone, les éthers de vinyle, les maléimides, la vinylpyridine, le vinylimidazole, les composés polaires vinyliques hétérocycliques, le styrène sulfonate, l'alcool allylique, l'alcool vinylique, le vinyl caprolactame ou leurs mélanges. Les monomères (B) préférentiels sont choisis dans le groupe constitué par l'acide acrylique, le N,N-diméthylacrylamide, le méthacrylate de diméthylaminoéthyle, le méthacrylate de diméthylaminoéthyle quaternisé, la vinylpyrrolidone et leurs mélanges. Les macromères polysiloxane (C) de formule (I) préférentiels sont choisis parmi ceux répondant à la formule générale suivante (Il) dans laquelle: R' est hydrogène ou -COOH (de préférence hydrogène); R2 est hydrogène, méthyle ou -CH2COOH (de préférence méthyle) R3 est alkyle, alcoxy ou alkylamino en C,-C6, aryle en C6-C,2 ou hydroxyle (de préférence méthyle); R4 est alkyle, alcoxy ou alkylamino en C1-C6, aryle en C6-Cr2 ou hydroxyle (de préférence méthyle); q est un entier de 2 à 6 (de préférence 3); p est 0 ou 1; r est un nombre entier de 5 à 700 m est un entier allant de 1 à 3 (de préférence 1); On utilise plus particulièrement les macromères polysiloxanes de formule avec n étant un nombre allant de 5 à 700. Un mode particulier de réalisation de l'invention consiste à utiliser un copolymère susceptible d'être obtenu par polymérisation radicalaire à partir du mélange de monomères constitué par: a) 60% en poids d'acrylate de tertiobutyle; b) 20% en poids d'acide acrylique c) 20% en poids de macromère siliconé de formule: avec n étant un nombre allant de 5 à 700 ; les pourcentages en poids étant calculés par rapport au poids total des monomères. Un autre mode particulier de réalisation de l'invention consiste à utiliser un copolymère susceptible d'être obtenu par polymérisation radicalaire à partir du mélange de monomères constitué par: a) 80% en poids d'acrylate de tertiobutyle; b) 20% en poids de macromére siliconé de formule: avec n étant un nombre allant de 5 à 700 ; les pourcentages en poids étant calculés par rapport au poids total des monomères. Une autre famille particulière de polymères siliconés greffés à squelette organique non siliconé convenant pour la réalisation de la présente invention est constituée par les copolymères greffés siliconés susceptible d'être obtenus par extrusion réactive d'un macromère polysiloxane ayant une fonction réactive terminale sur un polymère du type polyoléfine comportant des groupes réactifs susceptibles de réagir avec la fonction terminale du macromère polysiloxane pour former une liaison covalente permettant le greffage de la silicone sur la chaîne principale de la polyoléfine. Ces polymères sont décrits ainsi que leur procédé de préparation dans la demande de brevet WO 95/00578. Les polyoléfines réactives sont choisies de préférence parmi les polyéthylènes ou les polymères de monomères dérivés de l'éthylène tels que propylène, styrène, alkylstyrène, butylène, butadiène, les (méth)acrylates, les esters de vinyle ou équivalents, comportant des fonctions réactives susceptibles de réagir avec la fonction terminale du macromére polysiloxane.Ils sont choisis plus particulièrement parmi les copolymères d'éthylène ou de dérivés d'éthylène et de monomères choisis parmi ceux comportant une fonction carboxylique tels que l'acide (méth)acrylique ; ceux comportant une fonction anhydride d'acide tels que l'anhydride de l'acide maléique , ceux comportant une fonction chlorure d'acide tels que le chlorure de l'acide (méth)acrylique ; ceux comportant une fonction ester tels que les esters de l'acide (méth)acrylique ceux comportant une fonction isocyanate. Les macromères siliconés sont choisis de préférence parmi les polysiloxanes comportant un groupe fonctionnalisé, en bout de la chaîne polysiloxanique ou à proximité de l'extrémité de ladite chaîne, choisi dans le groupe constitué par les alcools, les thiols, les époxy, les amines primaires et secondaires. et plus particulièrement parmi ceux répondant à la formule générale: T-(CH2)s-si-[-(osiR5R6)t-R7 ] y (III) dans laquelle T est choisi dans le groupe constitué par NH2, NHR', une fonction époxy, OH, SH ; R5, R6, R7 et R', indépendamment, désignent un alkyle en C-C6, phényle, benzyle, ou alkylphényle en C6-Cr2, hydrogène ; s est un nombre de 2 à 100 test un nombre de 0 à 1000 et y est un nombre de 1 à 3. Ils ont un poids moléculaire moyen en nombre de préférence allant de 5.000 à 300.000, plus préférentiellement de 8.000 à 200.000 et plus particulièrement de 9000 à 40.000. Selon la présente invention, le ou les polymères siliconés greffés, à squelette polysiloxanique greffé par des monomères organiques non siliconés comprennent une chaîne principale de silicone (ou polysiloxane (-Si~O~)n) sur laquelle se trouve greffé, à l'intérieur de ladite chaîne ainsi qu'éventuellement à l'une au moins de ses extrémités, au moins un groupement organique ne comportant pas de silicone. Les polymères à squelette polysiloxanique greffé par des monomères organiques non siliconés selon l'invention peuvent être des produits commerciaux existants, ou encore être obtenus selon tout moyen connu de l'homme de l'art, en particulier par réaction entre (i) une silicone de départ correctement fonctionnalisée sur un ou plusieurs de ces atomes de silicium et (ii) un composé organique non-siliconé lui-même correctement fonctionnalisé par une fonction qui est capable de venir réagir avec le ou les groupements fonctionnels portés par ladite silicone en formant une liaison covalente ; un exemple classique d'une telle réaction est la réaction d'hydrosylilation entre des groupements =5 i-H et des groupements vinyliques CH2=CH-, ou encore la réaction entre des groupements thio-fonctionnels -SH avec ces mêmes groupements vinyliques. Des exemples de polymères à squelette polysiloxanique greffé par des monomères organiques non siliconés convenant à la mise en oeuvre de la présente invention, ainsi que leur mode particulier de préparation, sont notamment décrits dans les demandes de brevets EP-A- 0 582 152, WO 93/23009 et WO 95/03776 dont les enseignements sont totalement inclus dans la présente description à titre de références non limitatives. Selon un mode particulièrement préféré de réalisation de la présente invention, le polymère siliconé, à squelette polysiloxanique greffé par des monomères organiques non siliconés, mis en oeuvre comprend le résultat de la copolymérisation radicalaire entre d'une part au moins un monomère organique anionique non-siliconé présentant une insaturation éthylénique et/ou un monomère organique hydrophobe non-siliconé présentant une insaturation éthylénique et d'autre part une silicone présentant dans sa chaîne au moins un, et de préférence plusieurs, groupements fonctionnels capables de venir réagir sur lesdites insaturations éthyléniques desdits monomères non siliconés en formant une liaison covalente, en particulier des groupements thio-fonctionnels. Selon la présente invention, lesdits monomères anioniques à insaturation éthylénique sont de préférence choisis, seuls ou en mélange, parmi les acides carboxyliques insaturés, linéaires ou ramifiés, éventuellement partiellement ou totalement neutralisés sous la forme d'un sel, ce ou ces acides carboxyliques insaturés pouvant être plus particulièrement l'acide acrylique, I'acide méthacrylique, l'acide maléique, l'anhydride maléique, l'acide itaconique, l'acide fumarique et l'acide crotonique. Les sels convenables sont notamment les sels d'alcalins, d'alcalino-terreux et d'ammonium.On notera que, de même, dans le polymère siliconé greffé final, le groupement organique à caractère anionique qui comprend le résultat de l'(homo)polymérisation radicalaire d'au moins un monomère anionique de type acide carboxylique insaturé peut être, après réaction, post-neutralisé avec une base (soude, ammoniaque,...) pour l'amener sous la forme d'un sel. Selon la présente invention, les monoméres hydrophobes à insaturation éthylénique sont de préférence choisis, seuls ou en mélange, parmi les esters d'acide acrylique alcanols et/ou les esters d'acide méthacrylique d'alcanols. Les alcanols sont de préférence en C-C 8 et plus particulièrement en C,-C,2. Les monomères préférentiels sont choisis dans le groupe constitué par le (méth)acrylate d'isooctyle, le (méth)acrylate d'isononyle, le 2-éthylhexyl (méth)acrylate, le (méth)acrylate de lauryle, le (méth)acrylate d'isopentyle, le (méth)acrylate de n-butyle, le (méth)acrylate d'isobutyle, le (méth)acrylate de méthyle, le (méth)acrylate de tertio-butyle, le (méth)acrylate de tridécyle, le (méth)acrylate de stéaryle ou leurs mélanges. Une famille de polymères siliconés à squelette polysiloxanique greffé par des monomères organiques non siliconés convenant particulièrement bien à la mise en oeuvre de la présente invention est constituée par les polymères siliconés comportant dans leur structure le motif de formule (I) suivant: dans lequel les radicaux G1, identiques ou différents, représentent l'hydrogène ou un radical alkyle en C,-C10 ou encore un radical phényle ; les radicaux G2, identiques ou différents, représentent représente un groupe alkylène en C1- C,0; G3 représente un reste polymérique résultant de l'(homo)polymèrisation d'au moins un monomère anionique à insaturation éthylénique ;G4 représente un reste polymérique résultant de l'(homo)polymérisation d'au moins un monomère d'au moins un monomère hydrophobe à insaturation éthylénique; m et n sont égaux à 0 ou 1 ; a est un nombre entier allant de 0 et 50 ; b est un nombre entier pouvant être compris entre 10 et 350, c est un nombre entier allant de 0 et 50 ; sous réserve que l'un des paramètres a et c soit différent de 0. De préférence, le motif de formule (IV) ci-dessus présente au moins l'une, et encore plus préférentiellement l'ensemble, des caractéristiques suivantes - les radicaux G1 désignent un radical alkyle, de préférence le radical méthyle; - n est non nul, et les radicaux G2 représentent un radical divalent en C1 C3, de préférence un radical propylène - G3 représente un radical polymérique résultant de l'(homo)polymérisation d'au moins un monomère du type acide carboxylique à insaturation éthylénique, de préférence l'acide acrylique et/ou l'acide méthacrylique; - G4 représente un radical polymérique résultant de l'(homo)polymérisation d'au moins un monomère du type (méth)acrylate d'alkyle en C,-C,0., de préférence le (méth)acrylate d'isobutyle ou de méthyle. Des exemples de polymères siliconés répondant à la formule (IV) sont notamment des polydiméthylsiloxanes (PDMS) sur lesquels sont greffés, par l'intermédiaire d'un chaînon de raccordement de type thiopropylène, des motifs polymères mixtes du type acide poly(méth)acrylique et du type poly(méth)acrylate d'alkyle. D'autres exemples de polymères siliconés répondant à la formule (IV) sont notamment des polydiméthylsiloxanes (PDMS) sur lesquels sont greffés, par l'intermédiaire d'un chaînon de raccordement de type thiopropylène, des motifs polymères du type poly(méth)acrylate d'isobutyle. De préférence, la masse moléculaire en nombre des polymères siliconés à squelette polysiloxanique greffé par des monomères organiques non siliconés de l'invention varie de 10 000 à 1 000 000 environ, et encore plus préférentiellement de 10 000 à 100 000 environ. Les polymères siliconés greffés conformes à l'invention sont utilisés de préférence en une quantité allant de 0,01 à 20% en poids du poids total de la composition. Plus préférentiellement, cette quantité varie de 0,1 à 15% en poids et encore plus particulièrement de 0,5 à 10 % en poids. Les copolymères blocs ayant un bloc linéaire polysiloxane-polyoxyalkylène comme unités répétitives utilisés dans le cadre de la présente invention ont de préférence la formule générale suivante: ([Y (R2SiO)a R'2SiYO][( CnH2n )b])c (V) dans laquelle: - R et R', identiques ou différents, représentent un radical hydrocarboné monovalent ne contenant pas d'insaturation aliphatique, - n est un nombre entier allant de 2 à 4, - a est un nombre entier supérieur ou égal à 5, de préférence compris entre 5 et 200 et encore plus particulièrement entre 5 et 100. - b est un nombre entier supérieur ou égal à 4, de préférence compris entre 4 et 200 et encore plus particulièrement entre 5 et 100. - c est un nombre entier supérieur ou égal à 4, de préférence compris entre 4 et 1000 et encore plus particulièrement entre 5 et 300. - Y représente un groupe organique divalent qui est lié à l'atome de silicium adjacent par une liaison carbone-silicium et à un bloc polyoxyalkylène par un atome d'oxygène, - le poids moléculaire moyen de chaque bloc siloxane est compris entre environ 400 et environ 10.000, celui de chaque bloc polyoxyalkylène étant compris entre environ 300 et environ 10.000, - les blocs siloxane représentent de 10% environ à 95% environ en poids du copolymére bloc, - le poids moléculaire moyen du copolymère bloc étant d'au moins 3.000 et de préférence compris entre 5000 et 1000000 et encore plus particulièrement entre 10000 et 200000. R et R' sont préférentiellement choisis parmi le groupe comprenant les radicaux alkyls comme par exemple les radicaux méthyle, éthyle, propyle, butyle, pentyle, hexyle, octyle, décyle, dodécyle, les radicaux aryls comme par exemple phényle, naphtyle, les radicaux aralkyls comme par exemple benzyle, phényléthyle, les radicaux tolyle, xylyle et cyclohexyle. Y est de préférence -R"-, -R"-CO-, -R"-NHCO-, -R"-NH-CO-NH-R"'-NHCO, -R"-OCONH-R"'-NHCO-, où R" est un groupe alkylène divalent comme par exemple l'éthylène, le propylène ou le butylène et R"' est un groupe alkylène divalent ou un groupe arylène divalent comme -C6 H4-, -C6H4-C6H4-, -C6 H4- CH2-C6H4-, -C6H4-C(CH3)2-C6H4-. Encore plus préférentiellement, Y représente un radical alkylène divalent, plus particulièrement le radical -CH2-CH2-CH2- ou le radical C4H8. La préparation des copolymères blocs mis en oeuvre dans le cadre de la présente invention est décrite dans la demande européenne EP 0 492 657 Al, dont l'enseignement est inclus à titre de référence dans la présente description. Les copolymères blocs linéaires polysiloxane-polyoxyalkylène préférés selon l'invention sont choisis parmi ceux de formule: [C4H8 O(CnH2nO)b (CmH2mO)d - C4H8 - SiMe20 (SiMe20)aSiMe2]c (Vl) ou Me représente méthyle, n et m sont des entiers allant de 2 à 4, a est un entier supérieur ou égal à 4, de préférence compris entre 5 et 200, b et d sont des entiers supérieurs ou égaux à 0, de préférence compris entre 4 et 200, b + d est supérieur ou égal à 4, de préférence compris entre 4 et 200 et c est un nombre supérieur ou égal à 4, de préférence compris entre 4 et 1000. Parmi ces copolymères, on utilise plus particulièrement ceux ayant un motif récurrent de formule: [- (SiMe2O)xSiMe2 - C4HgO -(C2H4O)y - (C3H6O)z - C4H8 -] (Vll) où x est un nombre compris entre 5 et 15 (bornes incluses), y est un nombre compris entre 15 et 30 (bornes incluses) ; et z est un nombre compris entre 20 et 40 (bornes incluses). Parmi ces polymères, on utilise plus particulièrement ceux dont le rapport en poids siloxane/polyoxyalkylène est d'environ 20 et le rapport en poids polyoxyéthylène / polyoxypropylène est d'environ 65/35. On peut également choisir des polymères dont l'unité répétitive est de formule (Vl) et dont le rapport en poids siloxane / polyoxyalkylène est d'environ 75 et le rapport en poids polyoxyéthylène / polyoxypropylène est d'environ 50/50, des polymères dont le rapport en poids siloxane / polyoxyalkylène est d'environ 35 et le rapport en poids polyoxyéthylène / polyoxypropylène est d'environ 100/0, des polymères dont le rapport en poids siloxane / polyoxyalkylène est d'environ 30 et le rapport en poids polyoxyéthylène / polyoxypropylène est d'environ 0/100. Selon un mode de réalisation particulier de l'invention le copolymère bloc est choisi parmi les copolymères suivants [[(CH3)2Si0]41 (CH3)2SiCH2CH(CH3)CH2-O(C2H40)1 8-(C3H60)33CH2CH(CH3)CH2]1 6.1 [[(CH3)2S10]31 (CH3)2SiCH2CH(CH3)0H2-O(C2H40 > 20-(C3H6O)29CH2CH(CH3)CH2]1 3.3 [[(cH3)2sio]s(cH3)2sicH2cH(cH3)cH2-o(c2H4o)2o-(c3H6o)29cH2cH(cH3)cH2]26 3 [[(CH3)2SiO]16(CH3)2SiCH2CH(CH3)CH2-O(C2H4O)18-(C3H6O)20CH2CH(CH3CH2]21.5 [[(CH3)2SiO]g(CH3)2SiCH2CH2(CH3)CH2-O(C2H4O)5-CH2CH(cH3)CH2]4.8 Le copolymère bloc linéaire est utilisé de préférence en une quantité comprise entre 0,01 et 20% en poids du poids total de la composition. Plus préférentiellement, cette quantité est comprise entre 0,1 et 15% en poids et encore plus particulièrement entre 0,5 et 10 % en poids. Selon un mode préféré de réalisation de l'invention, la composition contient en outre un polymère, de préférence anionique ou amphotère non siliconé sous forme solubilisée ou sous forme dispersée. Le milieu cosmétiquement ou dermatologiquement acceptable est de préférence constitué par de l'eau ou un mélange d'eau et de solvants cosmétiquement acceptables tels que des monoalcools, des polyalcools, des éthers de glycol ou des esters d'acides gras, qui peuvent être utilisés seuls ou en mélange. On peut citer plus particulièrement les alcools inférieurs tels que l'éthanol, I'isopropanol, les polyalcools tels que le diéthylèneglycol, les éthers de glycol, les alkyléthers de glycol ou de diéthylèneglycol. Les polymères siliconés greffés selon l'invention peuvent être dissous dans ledit milieu cosmétiquement acceptable ou utilisés sous forme de dispersion aqueuse de particules. La composition de l'invention peut également contenir au moins un additif choisi parmi les épaississants, les esters d'acides gras, les esters d'acides gras et de glycérol, les silicones, les tensioactifs, les parfums, les conservateurs, les filtres solaires, les protéines, les vitamines, les huiles végétales, animales, minérales ou synthétiques et tout autre additif classiquement utilisé dans le domaine cosmétique. Ces additifs sont présents dans la composition selon l'invention dans des proportions pouvant aller de 0 à 20% en poids par rapport au poids total de la composition. La quantité précise de chaque additif est fonction de sa nature et est déterminée facilement par l'homme de l'art. Bien entendu, l'homme de l'art veillera à choisir le ou les éventuels composés à ajouter à la composition selon l'invention de manière telle que les propriétés avantageuses attachées intrinsèquement à la composition conforme à l'invention ne soient pas, ou substantiellement pas, altérées par l'addition envisagée. Les compositions selon l'invention peuvent se présenter sous forme de gel, de lait, de crème, de lotion plus ou moins épaissie ou de mousse. Les compositions selon l'invention sont utilisées comme produits rincés ou comme produits non-rincés notamment pour le lavage, le soin, le conditionnement, le maintien de la coiffure ou la mise en forme des matières kératiniques telles que les cheveux. Elles sont plus particulièrement des produits de coiffage tels que des lotions de mise en plis, des lotions pour le brushing, des compositions de fixation (laques) et de coiffage. Les lotions peuvent être conditionnées sous diverses formes notamment dans des vaporisateurs, des flacons pompes ou dans des récipients aérosols afin d'assurer une application de la composition sous forme vaporisée ou sous forme de mousse. De telles formes de conditionnement sont indiquées, par exemple, lorsqu'on souhaite obtenir un spray, une laque ou une mousse pour la fixation ou le traitement des cheveux. Les compositions peuvent être également des shampooings, des compositions à rincer ou non, à appliquer avant ou après un shampooing, une coloration, une décoloration, une permanente ou un défrisage. Lorsque la composition selon l'invention est conditionnée sous forme d'aérosol en vue d'obtenir une laque ou une mousse aérosol, elle comprend au moins un agent propulseur qui peut être choisi parmi les hydrocarbures volatils tels que le n-butane, le propane, l'isobutane, le pentane, un hydrocarbure chloré et/ou fluoré et leurs mélanges. On peut également utiliser en tant qu'agent propulseur le gaz carbonique, le protoxyde d'azote, le diméthyléther, I'azote, I'air comprimé et leurs mélanges. L'invention a encore pour objet un procédé de traitement des matières kératiniques telles que les cheveux consistant à appliquer sur ceux-ci une composition telle que définie précédemment puis à effectuer éventuellement un rinçage à l'eau. L'invention va être maintenant plus complètement illustrée à l'aide des exemples suivants qui ne sauraient être considérés comme la limitant aux modes de réalisation décrits. Dans tout ce qui suit, MA signifie Matière Active. EXEMPLE 1 On a préparé un spray de soin capillaire conditionné en flacon pompe de composition suivante: - Polymère siliconé greffé de formule (I) de structure polyméthyl/méthylsiloxane à groupements propyl thio-3 polyméthacrylate d'isobutyle en solution dans une silicone volatile cyclique 4 gMA - Copolymère bloc de formule: 1 g [[(CH3)2SiO]x(CH3)2SîCH2CH(CH3)CH2O(C2H4O)Y-(C3H6O)zCH2CH(CH3)CH2]n avec x =9 à 11, y=18 à 25, z=28 à 35 et n est tel que la viscosité d'une solution de polymère à 10 % dans l'méthanol soit d'environ 50 mPa.s. - Ethanol qsp 100 g EXEMPLE 2 Spray de coiffage en aérosol - Polymère siliconé greffé de formule (I) de structure polyméthyl/méthylsiloxane à groupements propyl thio-3 acide polyméthacrylique et groupements propyl thio-3 polyméthacrylate de méthyle 5 g - Copolymère bloc de formule: 1,25 g [[(CH3)2SiO]x(CH3)2SiCH2CH(CH3)CH2O(C2H4O)y-(C3H6O)zCH2CH(CH3)CH2]n avec x =9 à 11, y=1 8 à 25, z=28 à 35 et n est tel que la viscosité d'une solution de polymère à 10 % dans l'éthanol soit d'environ 50 mPa.s. Copolymère acétate de vinyle/acide crotonique/ tertio-butyl4-benzoate de vinyle (65/10/25) tel que décrit et préparé dans le brevet FR 2.697.160 2,5 g - Aminométhylpropanol pour neutraliser à 100% le polymère siliconé greffé et le copolymère non siliconé qs - Ethanol qsp 100 g Schéma de pressurisation: - Composition ci-dessus: 809 mélange ternaire de n-butane, isobutane et propane (23/55/22), vendu sous la dénomination "AEROGAZ 3,2 N par la société ELF AQUITAINE 5 g - I ,1-difluoroéthane ( SOLKANE 152 A de SOLVAY ) 15 g EXEMPLE 3 On a préparé une mousse de soin capillaire de composition suivante: - Polymère siliconé greffé de formule (I) de structure polyméthyl/méthylsiloxane à groupements propyl thio-3 acide polyméthacrylique et groupements propyl thio-3 polyméthacrylate de méthyle 3,3 g - Aminométhylpropanol neutralisation à 100% dudit polymère siliconé qsp - Copolymère bloc de formule: 2,2 g [[(CH3)2SiO]x(CH3)2SiCH2CH(CH3)CH2O(C2H4O)-(C3H6O)zCH2CH(CH3)CH2]n avec x =9 à 11, y=18 à 25, z=28 à 35 et n est que la viscosité d'une solution de polymère à 10 % dans l'éthanol soit d'environ 50 mPa.s. - Ethanol 9,7 g - Eau déminéralisée qsp 100 g Schéma de pressurisation Composition ci-dessus: 90 g Mélange ternaire de n-butane, isobutane et propane (23/55/22), vendu sous la dénomination "AEROGAZ 3,2 N par la société ELF AQUITAINE 10 g Appliquée sur cheveux mouillés, cette mousse fond rapidement dans les cheveux et améliore le démêlage des cheveux mouillés. Les cheveux séchés obtenus sont nerveux et doux. EXEMPLE 4 On a préparé un gel de coiffage de composition suivante: - Copolymère constitué par: 8 g a) 60% en poids d'acrylate de tertiobutyle; b) 20% en poids d'acide acrylique; c) 20% en poids de macromère siliconé de formule: avec n étant un nombre choisi de telle sorte que le poids moléculaire moyen en nombre du polymère soit de l'ordre de 9000 -12000 les pourcentages en poids étant calculés par rapport au poids total des monomères. - Aminométhylpropanol neutralisation à 100% dudit polymère siliconé qsp - Copolymère bloc de formule: 2g I[(CH3)2SiO]x(CH3)2SiCH2CH(CH3)CH2O(C2H4O)Y-(C3H6O)zCH2CH(CH3)CH2]n avec x =9 à 11, y=18 à 25, z=28 à 35 et n est tel que la viscosité d'une solution de polymère à 10 % dans l'éthanol soit d'environ 50 mPa.s. - Eau déminéralisée 40 g - Ethanol qsp 100 g EXEMPLE 5 On a préparé un shampooing de composition suivante: - Polymère siliconé greffé de formule (I) de structure polyméthyl/méthylsiloxane à groupements propyl thio-3 acide polyméthacrylique et groupements propyl thio-3 polyméthacrylate de méthyle 2g - Lauryl (C12/C14 70/30) éther sulfate de sodium oxyéthyléné à 2,2 moles d'oxyde d'éthylène en solution aqueuse à 28 % de MA vendu sous le nom d'Empicol ESB 3/FL par la société Albright et Wilson 12 g MA - Cocoylbétaïne en solution aqueuse à 28 % de MA 2 g MA - Copolymère bloc de formule: 0,5 g [[(CH3)2SiO]x(CH3)2SiCH2CH(CH3)CH2O(C2H4O)-(C3H6O)zCH2CH(CH3)CH2]n avecx =9 à 11, y=18 à 25, z=28 à 35 et n est tel que la viscosité d'une solution de polymère à 10 % dans l'éthanol soit d'environ 50 mPa.s. Parfum, séquestrant, conservateur - Eau q.s.p. 100 g Le pH est ajusté à 5,8 par l'addition de l'acide chlorhydrique. EXEMPLE 6 On a préparé un après-shampooing à rincer de composition suivante: mélange (80/20 en poids) d'alcool cétylstéarylique et d'alcool cétylstéarylique oxyéthyléné à 33 moles d'oxyde d'éthylène 2g - Polymère siliconé greffé de formule (I) de structure polyméthyl/méthylsiloxane à groupements propyl thio-3 polyméthacrylate d'isobutyle en solution dans une silicone volatile cyclique 2g - Chlorure de béhényltriméthyl ammonium à 88 % de MA dans un mélange eau/isopropanol (15/85) vendu sous le nom de Catinal DC 80 (Toho) 2 gMA - Copolymère bloc de formule: 0,5 g l!(CH3)2SiO]x(CH3)2SiCH2CH(CH3)CH2O(C2H4O) -(C3H6O)zCH2CH(CH3)CH2]n avec x =9 à 11, y=18 à 25, z=28 à 35 et n est que la viscosité d'une solution de polymère à 10 % dans l'méthanol soit d'environ 50 mPa.s. - Parfum, conservateur - Eau q.s.p. 100 g Le pH est ajusté à 5 par l'addition de l'acide chlorhydrique. EXEMPLES COMPARATIFS I POUVOIR FIXANT On a étudié et comparé le pouvoir fixant obtenu par les trois formulations A, B et C suivantes: COMPOSITION A (art antérieur): - Polymère P, siliconé greffé de formule (V) de structure polyméthyl/méthylsiloxane à groupements propyl thio-3 acide polyméthacrylique et groupements propyl thio-3 polyméthacrylate de méthyle (solution aqueuse à 10%) 5 g MA - Monométhyléther de tripropylèneglycol (plastifiant) 0,5 g - Aminométhylpropanol neutralisation à 100% du polymère siliconé greffé qsp - Ethanol à 98,5% qsp 100 g COMPOSITION B (invention): - Polymère Pr siliconé greffé de formule (V) de structure polyméthyl/méthylsiloxane à groupements propyl thio-3 acide polyméthacrylique et groupements propyl thio-3 polyméthacrylate de méthyle (solution à 10%) 5 gMA - Copolymère (P2) bloc de formule:: 1g [[(CH3)2SiO]x(CH3)2SiCH2CH(CH3)CH2O(C2H4O) -(C3H6O)zCH2CH(CH3)CH2in avec x =9 à 11, y=18 à 25, z=28 à 35 et n est te que la viscosité d'une solution de polymère à 10 % dans l'éthanol soit d'environ 50 mPa.s. - Monométhyléther de tripropyléneglycol (plastifiant) 0,5 g - Aminométhylpropanol neutralisation à 100% du polymère siliconé greffé qsp - Ethanol à 98,5% qsp 100g COMPOSITION C (art antérieur): - Polymère P, siliconé greffé de formule (V) de structure polyméthyl/méthylsiloxane à groupements propyl thio-3 acide polyméthacryliq ue et groupements propyl thio-3 polyméthacrylate de méthyle (solution aqueuse à 10%) 5 g MA - Aminométhylpropanol neutralisation à 100% du polymère siliconé greffé qsp - Monométhyléther de tripropylèneglycol (plastifiant) 0,5 g - Diméthiconecopolyol vendu sous la dénomination MIRASIL DMCO par la société RHONE POULENC lg - Ethanol à 98,5% qsp 100g MODE OPERATOIRE On effectue un test de mesure de la force des liaisons formées entre les cheveux par une laque capillaire selon les principes de la méthode décrite dans l'article de R.RANDALL WICKETT, JOHN A. SRAMEK et CYNTHIA M. TROBAUGH dans J. Soc. Cosmet. Chem. 43, 169-178 (Mai/Juin 1992). Pour chaque formulation testée, on prend un cheveu unitaire. On effectue sur le cheveu une simple boucle ayant un diamètre de 2 cm approximativement, au moyen d'un support cylindrique. On trempe le cheveu ainsi bouclé dans la formulation et on le laisse sécher sous atmosphère conditionnée (20"C et 50% d'humidité). On coupe la boucle fixée par la formulation A, B ou C. On obtient ainsi 2 demi-cheveux liés entre eux par un point de fixation. On fixe les extrémités, situées de part et d'autre du point de fixation, à chacune des 2 mâchoires d'un appareil du type INSTRON " mesurant la force de tension en Newtons exercée sur les demi-cheveux. On mesure la force moyenne (sur dix essais) FA, FB et FC (spécifique à la composition A, B ou C) nécessaire pour rompre le point de fixation reliant les deux demi-cheveux et formé par la formulation A, B ou C. On détermine l'amélioration apportée par l'association du polymère greffé siliconé P, et du copolymère P2 par rapport au polymère P1 (Composition A) utilisé seul ou par rapport à l'association de P, et d'une silicone polyoxyalkylénée (Composition C) en calculant la variation relative de la force de rupture exprimée en pourcentage mesurée selon la formule suivante: : (FB-FA/FA)x100 ou (FB-Fc/Fc)x100 Les résultats sont indiqués dans le tableau ci-après FORMULATION TESTEE FORCE MOYENNE DE AMELIORATION EN % RUPTURE EXPRIMEE DU POUVOIR FIXANT EN NEWTONS B (Invention) 0,24 A (Comparatif) 0,09 166 % C (Comparatif) 0,10 140% Le pouvoir fixant de la composition selon l'invention est nettement supérieur à celui des compositions de l'art antérieur. REVENDICATIONS 1. Composition cosmétique ou dermatologique destinée au traitement des matières kératiniques, caractérisée par le fait qu'elle contient dans un milieu cosmétiquement ou dermatologiquement acceptable au moins un polymère siliconé greffé comprenant une portion polysiloxane et une portion constituée d'une chaîne organique non-siliconée, I'une des deux portions constituant la chaîne principale du polymère l'autre étant greffée sur la dite chaîne principale et au moins un copolymère ayant comme unités répétitives un bloc linéaire polysiloxane-polyoxyalkylène. 2. Composition selon la revendication 1, caractérisée par le fait que le polymère siliconé greffé est choisi dans le groupe constitué par les polymères à squelette organique non siliconé greffé par des monomères contenant un polysiloxane, les polymères à squelette polysiloxanique greffé par des monomères organiques non siliconés et leurs mélanges. 3. Composition selon la revendication 1 ou 2, caractérisée par le fait qu'elle contient au moins un polymère siliconé greffé, à squelette organique non siliconé, constitué d'une chaîne principale organique formée à partir de monomères organiques ne comportant pas de silicone, sur laquelle se trouve greffé, à l'intérieur de ladite chaîne ainsi qu'éventuellement à l'une au moins de ses extrémités, au moins un macromére polysiloxane. 4. Composition selon la revendication 3, caractérisée par le fait que les monomères organiques non siliconés constituant la chaîne principale du polymère siliconé greffé sont choisis dans le groupe constitué par des monomères à insaturation éthylénique polymérisables par voie radicalaire, des monomères polymérisables par polycondensation, des monomères à ouverture de cycle. 5. Composition selon l'une quelconque des revendications 1 à 4, caractérisée par le fait qu'elle contient au moins un copolymère greffé siliconé comprenant: a) de 0 à 98% en poids d'au moins un monomère (A) lipophile de faible polarité à insaturation éthylénique de faible polarité, polymérisable par voie radicalaire; b) de 0 à 98% en poids d'au moins un monomère (B) hydrophile polaire à insaturation éthylénique, copolymérisable avec le ou les monomères du type (A); c) de 0,01 à 50 % en poids d'au moins un macromère polysiloxane (C) de formule générale: X(Y)nSi(R)3 m Zm (I) où: X désigne un groupe vinylique copolymérisable avec les monomères (A) et (B) Y désigne un groupe de liaison divalent; R désigne un hydrogène, un alkyle ou un alcoxy en C1-C6, un aryle C6-C12 Z désigne un motif polysiloxane monovalent ayant un poids moléculaire moyen en nombre d'au moins 500; n est 0 ou 1 et m est un entier allant de 1 à 3 ; les pourcentages étant calculés par rapport au poids total des monomères (A), (B) et (C). 6. Composition selon la revendication 5, caractérisée par le fait que les monomères lipophiles (A) sont choisis dans le groupe constitué par les esters d'acide acrylique ou méthacrylique d'alcools en C, C,8; le styrène; les macromères polystyrène ; I'acétate de vinyle ; le propionate de vinyle ;I'alpha méthylstyrène ; le tertio-butylstyrène ; le butadiéne ; le cyclohexadiène ; le cyclohexadiène ; I'éthylène ; le propylène ; le vinyltoluène ; les esters d'acide acrylique ou méthacrylique et de l,l-dihyd roperfluoroalcanols ou de leurs homologues ; les esters d'acide acrylique ou méthacrylique et de oméga hydrydofluroalcanols ; les esters d'acide acrylique ou méthacrylique et de fluoroalkylsulfoamido-alcools ; les esters d'acide acrylique ou méthacrylique et d'alcools fluoroalkyliques ; les esters d'acide acrylique ou méthacrylique et de fluroéthers d'alcools; ou leurs mélanges. 7. Composition selon la revendication 6, caractérisée par le fait que les monomères lipophiles (A) sont choisis dans le groupe constitué par le méthacrylate de n-butyle, le méthacrylate d'isobutyle, l'acrylate de tertio-butyle, le méthacrylate de tertio-butyle, le méthacrylate de 2-éthylhexyle, le méthacrylate de méthyle, le 2-(N-butylperflurooctane sulfonamido)éthylacrylate, le 2-(N-méthylperflurooctane sulfonamido)-éthylacrylate et leurs mélanges. 8. Composition selon l'une quelconque des revendications 5 à 7, caractérisée par le fait que les monomères polaires (B) sont choisis dans le groupe constitué par l'acide acrylique, I'acide méthacrylique, le N,N-diméthylacrylamide, le méthacrylate de diméthylaminoéthyle, le méthacrylate de diméthylaminoéthyle quaternisé, le (méth)acrylamide, le N-t-butylacrylamide, I'acide maléique, I'anhydride maléfique et leurs demi-esters, les (méth)acrylates hydroxyalkylés, le chlorure de diallyldiméthylammonium, la vinylpyrrolidone, les éthers de vinyle, les maléimides, la vinylpyridine, le vinylimidazole, les composés polaires vinyliques hétérocycliques, le styrène sulfonate, I'alcool allylique, I'alcool vinylique, le vinyl caprolactame ou leurs mélanges. 9. Composition selon la revendication 8, caractérisée par le fait que les monomères polaires (B) sont choisis dans le groupe constitué par l'acide acrylique, le N,N-diméthylacrylamide, le méthacrylate de diméthylaminoéthyle, le méthacrylate de diméthylaminoéthyle quaternisé, la vinylpyrrolidone et leurs mélanges. 10. Composition selon l'une quelconque des revendications 5 à 9, caractérisée par le fait que le macromère polysiloxane (C) correspond à la formule générale suivante (Il) dans laquelle: Rr est hydrogène ou -COOH; R2 est hydrogène, méthyle ou -CH2COOH R3 est alkyle, alcoxy ou alkylamino en C, C6, aryle en C6 C,2 ou hydroxyle; R4 est alkyle, alcoxy ou alkylamino en C, C6, aryle en C6 C,2 ou hydroxyle; q est un entier de 2 à 6; p est 0 ou 1; r est un nombre entier de 5 à 700 m est un entier allant de 1 à 3 11. Composition selon l'une quelconque des revendications 5 à 10, caractérisée par le fait que le macromère polysiloxane (C) correspond à la formule générale suivante avec n étant un nombre allant de 5 à 700 ; les pourcentages en poids étant calculés par rapport au poids total des monomères. 12. Composition selon l'une quelconque des revendications 1 à 11, caractérisée par le fait qu'elle contient au moins un copolymère susceptible d'être obtenu par polymérisation radicalaire à partir du mélange de monomères constitué par: a) 60% en poids d'acrylate de tertiobutyle; b) 20% en poids d'acide acrylique; c) 20% en poids de macromère siliconé de formule: avec n étant un nombre allant de 5 à 700 ; les pourcentages en poids étant calculés par rapport au poids total des monomères. 13. Composition selon l'une quelconque des revendications 1 à il caractérisée par le fait qu'elle contient au moins un copolymère susceptible d'être obtenu par polymérisation radicalaire à partir du mélange de monomères constitué par: a) 80% en poids d'acrylate de tertiobutyle; b) 20% en poids de macromère siliconé de formule: avec n étant un nombre allant de 5 à 700 ; les pourcentages en poids étant calculés par rapport au poids total des monomères. 14. Composition selon l'une quelconque des revendications 5 à 13, caractérisée par le fait que le polymère à squelette organique non siliconé greffé par des monomères contenant un polysiloxane a un poids moléculaire moyen en nombre allant de 10.000 à 2.000.000 et une température de transition vitreuse Tg ou une température de fusion cristalline Tm d'au moins -20 C. 15. Composition selon l'une quelconque des revendications 1 à 4, caractérisée par le fait qu'elle contient au moins un polymère à squelette organique non siliconé greffé par des monomères contenant un polysiloxane, susceptible d'être obtenu par extrusion réactive d'un macromère polysiloxane ayant une fonction réactive terminale sur un polymère du type polyoléfine comportant des groupes réactifs susceptibles de réagir avec la fonction réactive terminale du macromère polysiloxane pour former une liaison covalente permettant le greffage de la silicone sur la chaîne principale de la polyoléfine. 16. Composition selon la revendication 15, caractérisée par le fait que la polyoléfine réactive est choisie dans le groupe constitué par les polyéthylènes ou les polymères de monomères dérivés de l'éthylène comportant des fonctions réactives susceptibles de réagir avec la fonction terminale du macromère polysiloxane. 17. Composition selon la revendication 15 ou 16, caractérisée par le fait que la polyoléfine réactive est choisie dans le groupe constitué par les copolymères d'éthylène ou de dérivés d'éthylène et de monomères choisis parmi ceux comportant une fonction carboxylique ; ceux comportant une fonction anhydride d'acide ; ceux comportant une fonction chlorure d'acide ; ceux comportant une fonction ester; ceux comportant une fonction isocyanate. 18. Composition selon l'une quelconque des revendications 15 à 17, caractérisée par le fait que le macromére polysiloxane est un polysiloxane comportant un groupe fonctionnalisé, en bout de la chaîne polysiloxanique ou à proximité de l'extrémité de ladite chaîne, choisi dans le groupe constitué par les alcools, les thiols, les èpoxy, les amines primaires et secondaires. 19. Composition selon l'une quelconque des revendications 15 à 18, caractérisée par le fait que le macromère polysiloxane est un polysiloxane répondant à la formule générale (III): T-(CH2)s-Si-[ (O-SiR5R6)rR7 ] y (ici) dans laquelle T est choisi dans le groupe constitué par NH2, NHR', une fonction époxy, OH, SH ; R5, R6, R7 et R', indépendamment, désignent un alkyle en C1-C6, phényle, benzyle, ou alkylphényle en C6-C12, hydrogène; s est un nombre de 2 à 100; t est un nombre de 0 à 1000 et y est un nombre de 1 à 3. 20. Composition selon la revendication 1 ou 2, caractérisée par le fait qu'elle contient au moins un polymère siliconé greffé, à squelette polysiloxanique greffé par des monomères organiques non siliconés, comprenant une chaîne principale de polysiloxane sur laquelle se trouve greffé, à l'intérieur de ladite chaîne ainsi qu'éventuellement à l'une au moins de ses extrémités, au moins un groupement organique ne comportant pas de silicone. 21. Composition selon la revendication 20, caractérisée par le fait que le polymère à squelette polysiloxanique greffé par des monomères organiques non siliconés est susceptible d'être obtenu par copolymérisation radicalaire entre d'une part au moins un monomère organique anionique non siliconé présentant une insaturation éthylénique et/ou un monomère organique hydrophobe non siliconé présentant une insaturation éthylénique et d'autre part un polysiloxane présentant dans sa chaîne au moins un groupement fonctionnel capable de venir réagir sur lesdites insaturations éthyléniques desdits monomères non siliconés. 22. Composition selon la revendication 21, caractérisée par le fait que le monomères organique anionique à insaturation éthylénique est choisi, seul ou sous forme de mélange de monomères, parmi les acides carboxyliques insaturés, linéaires ou ramifiés. 23. Composition selon la revendication 22, caractérisée par le fait que le monomères organique anionique à insaturation éthylénique est choisi, seul ou sous forme de mélange de monomères, parmi l'acide acrylique, I'acide méthacrylique, l'acide maléique, l'anhydride maléique, l'acide itaconique, l'acide fumarique et l'acide crotonique ou leurs sels d'alcalins, d'alcalino-terreux ou d'ammonium, ou leurs mélanges. 24. Composition selon la revendication 22, caractérisée par le fait que le monomère organique hydrophobe à insaturation éthylénique est choisi, seul ou en mélange de monomères, parmi les esters d'acide acrylique d'alcanol et/ou les esters d'acide méthacrylique d'alcanol, de préférence l'alcanol étant en C1-C18. 25. Composition selon la revendications 24, caractérisée par le fait que le monomère organique hydrophobe à insaturation éthylénique est choisi, seul ou en mélange de monomères dans le groupe constitué par le (méth)acrylate d'isooctyle, le (méth)acrylate d'isononyle, le 2-éthylhexyl(méth)acrylate, le (méth)acrylate de lauryle, le (méth)acrylate d'isopentyie, le (méth)acrylate de nbutyle, le (méth)acrylate d'isobutyle, le (méth)acrylate de méthyle, le (méth)acrylate de tertio-butyle, le (méth)acrylate de tridécyle, le (méth)acrylate de stéaryle. 26. Composition selon l'une quelconque des revendications 20 à 25, caractérisée par le fait que le polymère siliconé greffé comprend sur la chaîne silicone principale, au moins un groupement organique à caractère anionique obtenu par l'(homo)polymérisation radicalaire d'au moins un monomère anionique de type acide carboxylique insaturé, partiellement ou totalement neutralisé sous la forme d'un sel. 27. Composition selon l'une quelconque des revendications 20 à 26, caractérisée par le fait que le polymère siliconé greffé est choisi parmi les polymères siliconés comportant dans leur structure le motif de formule (IV) suivant: dans lequel les radicaux G1, identiques ou différents, représentent l'hydrogène ou un radical alkyle en C1-C10 ou encore un radical phényle ; les radicaux G2, identiques ou différents, représentent un groupe alkylène en C1-C10 ; G3 représente un reste polymérique résultant de l'(homo)polymérisation d'au moins un monomère anionique à insaturation éthylénique ; G4 représente un reste polymérique résultant de l'(homo)polymérisation d'au moins un monomère d'au moins un monomère hydrophobe à insaturation éthylénique; m et n sont égaux à 0 ou 1 ; a est un nombre entier allant de 0 et 50 ; b est un nombre entier pouvant être compris entre 10 et 350, c est un nombre entier allant de 0 et 50 ; sous réserve que l'un des paramètres a et c soit différent de 0. 28. Composition selon la revendication 27, caractérisée par le fait que le motif de formule (IV) présente au moins l'une des caractéristiques suivantes - les radicaux G1 désignent un radical alkyle en C,-C,0; - n est non nul, et les radicaux G2 représentent un radical divalent en C-C3; - G3 représente un radical polymérique résultant de l'(homo)polymérisation d'au moins un monomère du type acide carboxylique à insaturation éthylénique; - G4 représente un radical polymérique résultant de I'(homo)polymérisation d'au moins un monomère du type (méth)acrylate d'alkyle en C1-C1o; 29.Composition selon la revendication 27 ou 28, caractérisée par le fait que le motif de formule (IV) présente simultanément les caractéristiques suivantes - les radicaux G1 désignent un radical méthyle - n est non nul, et les radicaux G2 représentent un radical propylène - G3 représente un radical polymérique résultant de l'(homo)polymérisation d'au moins l'acide acrylique et/ou l'acide méthacrylique; - G4 représente un radical polymérique résultant de l'(homo)polymérisation d'au moins le (méth)acrylate d'isobutyle ou de méthyle. 30. Composition selon l'une quelconque des revendications 20 à 29, caractérisée par le fait que la masse moléculaire en nombre du polymère à squelette polysiloxanique greffé par des monomères organiques non siliconés varie de 10 000 à 1 000 000 environ, et encore plus préférentiellement de 10 000 à 100 000 environ. 31. Composition selon l'une quelconque des revendications 1 à 30, caractérisée par le fait que le ou les polymères siliconés greffés sont utilisés en une quantité allant de 0,01 à 20% en poids par rapport au poids total de la composition, de préférence de 0,1 à 15% en poids et plus particulièrement de 0,5 à 10 % en poids. 32. Composition selon l'une quelconque des revendications précédentes, caractérisée en ce que le copolymère bloc linéaire répond à la formule générale: ([Y (R2SiO)a R'2SiYO][( CnH2n )b])c dans laquelle: - R et R' identiques ou différents, représentent un radical hydrocarboné monovalent ne contenant pas d'insaturation aliphatique, - n est un nombre entier compris entre 2 et 4, - a est un nombre entier supérieur ou égal à 5, - b est un nombre entier supérieur ou égal à 4, - c est un nombre entier supérieur ou égal à 4, - Y représente un groupe organique divalent qui est lié à l'atome de silicium adjacent par une liaison carbone-silicium et à un bloc polyoxyalkylène par un atome d'oxygène, - le poids moléculaire moyen de chaque bloc siloxane est compris entre environ 400 et environ 10.000, celui de chaque bloc polyoxyalkylène étant compris entre environ 300 et environ 10.000, - les blocs siloxane représentent de 10% environ à 95% environ en poids du copolymère bloc, - le poids moléculaire moyen du copolymère bloc étant d'au moins 3000. 33. Composition selon la revendication 32, caractérisée en ce que R et R' sont choisis dans le groupe constitué par les radicaux méthyle, éthyle, propyle, butyle, pentyle, hexyle, octyle, décyle, dodécyle, phényle, naphtyle, benzyle, phényléthyle, tolyle, xylyle et cyclohexyle. 34. Composition selon l'une quelconque des revendications 32 ou 33, caractérisée en ce que Y est choisi dans le groupe constitué par -R"-, -R"-CO-, -R"-NHCO-, R"-NH-CONH-R"'NHCO, -R"-OCONH-R"'-NHCO-, où R" représente un radical éthylène, propylène ou butylène et R"' représente un groupe -C6 H4-, -C6H4-C6H4-, -C6 H4-C H2-C6H4- ou -C6 H4-C H (C H3)2-C6 H4-. 35. Composition selon l'une quelconque des revendications précédentes, caractérisée par le fait que les copolymères blocs linéaires polysiloxanepolyoxyalkylène sont choisis parmi ceux de formule: [C4H8 (CnH2nO)b - C4H8 - SiMe20 (SiMe20)aSiMe2]c où Me désigne méthyle, n est un entier de 2 à 4, a et b sont des entiers supérieurs ou égaux à 4, c est un nombre supérieur ou égal à 4. 36. Composition selon la revendication 35, caractérisée par le fait que les copolymères blocs linéaires polysiloxane-polyoxyalkyléne ont pour motif récurrent celui de structure: [- (SiMe20)xSiMe2 - C4H80 -(C2H4 )y - (C3H6O)z - C4H8 -] où x est un nombre compris entre 5 et 15 inclus, y est un nombre compris entre 15 et 30 inclus ; et z est un nombre compris entre 20 et 40. 37. Composition selon l'une quelconque des revendications 1 à 35, caractérisée en ce que le copolymère bloc est choisi parmi le groupe comprenant les composés suivants [[(CH3)2Si0]41 (CH3)2SiCH2CH(CH3)CH2-O(C2H40)1 8-(C3H6o)33CH2CH(CH3)CH2l16. 1 [[(CH3)2SiO]31(CH3)2SiCH2CH(CH3)CH2-O(C2H4O)20-(C3H6O)29CH2CH(CH3)CH2]13.3 [[(CH3)2SiOj9(CH3)2SiCH2CH(CH3)CH2-O(C2H40)20-(C3H60)29CH2CH(CH3)CH2]26.3 [[(CH3)2SiO]l G(CH3)2SiCH2CH(CH3)CH2-O(C2H40)1 8-(C3H60)20CH2CH(CH3)CH2]21 5 [[(CH3)2Sio]9(CH3)2SiCH2CH(CH3)CH2-o(C2H4o)5-CH2CH(CH3)CH2]4 8 38.Composition selon l'une quelconque des revendications précédentes, caractérisé par le fait que le ou les copolymères bloc linéaire sont présents dans des concentrations allant de 0,01 à 20% en poids par rapport au poids total de la composition,de préférence de 0,1 à 15% en poids et plus particulièrement de 0,5 à 10 % en poids. 39. Composition selon l'une quelconque des revendications précédentes, caractérisée par le fait qu'elle contient en plus au moins un additif choisi dans le groupe constitué par les épaississants, les esters d'acides gras, les esters d'acides gras et de glycérol, les silicones, les tensioactifs, les parfums, les conservateurs, les filtres solaires, les protéines, les vitamines, les polymères, les huiles végétales, animales, minérales ou synthétiques et tout autre additif classiquement utilisé dans le domaine cosmétique. 40. Composition selon l'une quelconque des revendications précédentes, caractérisée par le fait qu'elle contient un polymère anionique ou amphotère non siliconé sous forme solubilisée ou sous forme dispersée. 41. Composition selon l'une quelconque des revendications précédentes, caractérisée par le fait que le milieu cosmétiquement ou dermatologiquement acceptable est constitué par de l'eau ou un mélange d'eau et d'au moins un solvant cosmétiquement acceptable. 42. Composition selon la revendication 41, caractérisée par le fait que les solvants cosmétiquement acceptables sont choisis dans le groupe constitué par les monoalcools, les polyalcools, les éthers de glycol, les esters d'acides gras et leurs mélanges. 43. Composition selon l'une quelconque des revendications précédentes, caractérisée par le fait que les matières kératiniques sont des cheveux. 44. Composition selon l'une quelconque des revendications précédentes, caractérisée par le fait qu'elle se présente sous forme de gel, de lait, de crème, de lotion plus ou moins épaissie ou de mousse. 45. Composition selon l'une quelconque des revendications précédentes, caractérisée par le fait qu'elle est un produit de coiffage. 46. Composition selon l'une quelconque des revendications précédentes, caractérisée par le fait qu'elle est un produit capillaire choisi dans le groupe constitué par des shampooings, des produits capillaires à rincer ou non, à appliquer avant ou après un shampooing, une coloration, une décoloration, une permanente ou un défrisage. 47. Composition selon l'une quelconque des revendications précédentes, caractérisée par le fait qu'elle est conditionnée sous forme de vaporisateur, de flacon pompe ou bien dans un récipient aérosol en vue d'obtenir un spray, une laque ou une mousse. 48. Composition selon l'une quelconque des revendications précédentes, caractérisée par le fait que le polymère siliconé greffé est dissous dans le milieu cosmétiquement ou dermatologiquement acceptable ou utilisé sous forme de dispersion aqueuse de particules. 49. Procédé non-thérapeutique de traitement des matières kératiniques en particulier des cheveux humains, caractérisée par le fait qu'il consiste à appliquer sur lesdites matières une composition telle que définie selon l'une quelconque des revendications précédentes puis à effectuer éventuellement un rinçage à l'eau.